(57)【要約】【課題】印画物を作製した際の転写層のツブレおよび転写層のカスレを改善した転写シートの提供。【解決手段】本発明による転写シートは、基材と、基材上に離型層と転写層とを順に備えてなるものであって、前記離型層が、バインダー樹脂を含んでなり、前記バインダー樹脂が、１０質量％以上４０質量％以下のウレタン系樹脂と、６０質量％以上９０質量％以下のアセタール系樹脂を含んでなる。【選択図】図１
2020114668.tif 000002
【特許請求の範囲】
【請求項１】
基材と、前記基材上に離型層と転写層とを順に備えてなる転写シートであって、
前記離型層が、バインダー樹脂を含んでなり、前記バインダー樹脂が、１０質量％以上４０質量％以下のウレタン系樹脂と、６０質量％以上９０質量％以下のアセタール系樹脂とを含んでなる、転写シート。
【請求項２】
前記離型層と前記転写層との間に、剥離層をさらに備えてなる、請求項１に記載の転写シート。
【請求項３】
前記剥離層が、バインダー樹脂を含んでなり、前記バインダー樹脂が、０質量％超過４９質量％以下のアクリル系樹脂と、５１質量％以上１００質量％未満の塩酢ビ樹脂とを含んでなる、請求項２に記載の転写シート。
【請求項４】
前記剥離層が、シリコーンオイルおよび／またはワックス成分をさらに含んでなる、請求項２または３に記載の転写シート。
【請求項５】
前記剥離層中のシリコーンオイルおよびワックス成分の総含有量が、前記バインダー樹脂の固形分質量に対して、０．１質量％以上１５質量％以下である、請求項４に記載の転写シート。
【請求項６】
前記転写層が、着色剤を含む、請求項１〜５のいずれか一項に記載の転写シート。
【発明の詳細な説明】
【技術分野】
【０００１】
本発明は、熱転写シートに関し、より詳細には、基材と、基材上に離型層と転写層とを順に備えてなる転写シートに関する。
【背景技術】
【０００２】
現在、簡便な印刷方法として熱転写記録方法が広く使用されている。熱転写記録方法は、各種画像を簡便に形成できるため、印刷枚数が比較的少なくてもよい印刷物、例えば、身分証明書などのＩＤカードの作成や営業写真、あるいはパーソナルコンピュータのプリンタや、ビデオプリンタなどにおいて利用されている。
【０００３】
熱転写記録方式に用いられる熱転写シートは大別すると、加熱によって熱溶融性着色層が溶融軟化して熱溶融性着色層が被転写体、すなわち受像シートに転写移行する、いわゆる溶融転写タイプの熱転写シートと、感熱により色材層中の染料が昇華して染料が受像シートに移行する、いわゆる昇華タイプの熱転写シートとに分類される。ここで、身分証明書などのＩＤを作製する場合、特に、文字や数字等の単調な画像を形成する場合は、熱溶融型の熱転写シートが使用される。このような熱溶融型の熱転写シートとして、例えば、基材と、アクリル−スチレン系樹脂からなる離型層と熱溶融性着色層とがこの順で積層された熱転写シートが知られている。しかし、熱転写シートの離型層としてアクリル−スチレン系樹脂を用いた場合には、サーマルヘッドからかかる熱により離型層が軟化してしまい、離型層と転写層間の剥離力が高くなり、転写層が転写されない転写不良、剥離界面が荒れることによる画像の白化、剥離時の異音等の問題が生じることがある。
【０００４】
また、上記のような熱転写シートを使用して、身分証明書等のＩＤを作製した場合、画像を保護する目的で、熱溶融性着色層の熱転写によって得られた画像上に、基材と、ポリビニルアルコール（ＰＶＡ）と水分散ウレタンからなる離型層と、保護層とがこの順で積層された保護層熱転写シートを重ね合わせ、サーマルヘッドや加熱ロール等を用いて保護層を転写させ、画像上に保護層を形成する方法が知られている。また更に、画像の耐久性を向上させるために、画像上に保護層を形成した後に、加熱ロール等を用いて、ラミネート材を形成する方法も知られている。しかし、水系の離型層（ポリビニルアルコールと水分散ウレタンからなる離型層）は湿度に対して不安定であり、特に高い湿度環境下では、転写層の剥離界面が荒れることによる画像の白化、剥離時の異音等の問題が生じることがある。
【０００５】
上記のような問題を解決するために、サーマルヘッドにかかる熱や、湿度環境による影響を低減し、剥離性を向上させるために、ポリアミド系樹脂を含有する離型層を設けた熱転写シートを提供することが提案されている（特許文献１参照）。
【先行技術文献】
【特許文献】
【０００６】
【特許文献１】特開２０１１−７３３８３号報
【発明の概要】
【発明が解決しようとする課題】
【０００７】
しかしながら、特許文献１に記載の熱転写シートでは、微細な文字や数字等の画像を形成するには転写層のツブレおよび転写層のカスレが発生するという新たな技術的課題を知見した。
【０００８】
本発明は上記の背景技術に鑑みてなされたものであり、その目的は、印画物を作製した際の転写層のツブレおよび転写層のカスレを改善した転写シートを提供することにある。
【課題を解決するための手段】
【０００９】
本発明者らは、上記課題を解決するため、鋭意検討した結果、バインダー樹脂を含む特定の組成の離型層を備えた転写シートを用いることで、上記課題を解決できることを知見した。本発明は、かかる知見に基づいて完成されたものである。
【００１０】
すなわち、本発明の一態様によれば、
基材と、前記基材上に離型層と転写層とを順に備えてなる転写シートであって、
前記離型層が、バインダー樹脂を含んでなり、前記バインダー樹脂が、１０質量％以上４０質量％以下のウレタン系樹脂と、６０質量％以上９０質量％以下のアセタール系樹脂を含んでなる、転写シートが提供される。
【００１１】
本発明の上記態様においては、前記離型層と前記転写層との間に、剥離層をさらに備えてなることが好ましい。
【００１２】
本発明の上記態様においては、  前記剥離層が、バインダー樹脂を含んでなり、前記バインダー樹脂が、０質量％超過４９質量％以下のアクリル系樹脂と、５１質量％以上１００質量％未満の塩酢ビ樹脂とを含んでなることが好ましい。
【００１３】
本発明の上記態様においては、前記剥離層が、シリコーンオイルおよび／またはワックス成分をさらに含んでなることが好ましい。
【００１４】
本発明の上記態様においては、前記剥離層中のシリコーンオイルおよびワックス成分の総含有量が、前記バインダー樹脂の固形分質量に対して、０．１質量％以上１５質量％以下であることが好ましい。
【００１５】
本発明の上記態様においては、前記転写層が、着色剤を含むことが好ましい。
【発明の効果】
【００１６】
本発明によれば、印画物を作製した際の転写層のツブレおよび転写層のカスレを改善した転写シートを提供することができる。
【図面の簡単な説明】
【００１７】
【図１】本発明による転写シートの一実施形態を示した模式断面図である。
【図２】細線再現性の評価における転写条件の印画パターン（白線および黒線）を示す図である。
【発明を実施するための形態】
【００１８】
＜転写シート＞
本発明による転写シートは、離型層と転写層とを順に備えてなり、離型層と転写層との間に剥離層をさらに備えてもよく、基材の離型層と反対側の面に耐熱層をさらに備えてもよい。以下、本発明による転写シートの層構成を、図面を参照しながら説明する。
【００１９】
本発明による転写シートの一実施形態の模式断面図を図１に示す。図１に示される転写シート１０は、基材１１と、該基材１１上に、離型層１２と、剥離層１３と、転写層１４とをこの順に備えてなり、基材１１の離型層１２と反対側の面に、耐熱層１５をさらに備えてなるものである。以下、本発明による転写シートを構成する各層について詳述する。
【００２０】
＜基材＞
本発明における基材は、転写層を保持するという役割を有するとともに、熱転写時には熱が加えられるため、加熱された状態でも取り扱い上支障のない程度の機械的強度を有する材料であることが好ましい。このような基材の材料としては、ポリエチレンテレフタレートフィルム、１，４−ポリシクロヘキシレンジメチレンテレフタレートフィルム、ポリエチレンナフタレートフィルム、ポリフェニレンサルフィドフィルム、ポリスチレンフィルム、ポリプロピレンフィルム、ポリサルホンフィルム、アラミドフィルム、ポリカーボネートフィルム、ポリビニルアルコールフィルム、セロハン、酢酸セルロース等のセルロース誘導体、ポリエチレンフィルム、ポリ塩化ビニルフィルム、ナイロンフィルム、ポリイミドフィルム、アイオノマーフィルム等が挙げられる。また、基材の厚さは、好ましくは０．５μｍ以上５０μｍ以下、より好ましくは１μｍ以上１０μｍ以下である。
【００２１】
基材は、表面に易接着処理を行ったものを用いてもよい。易接着処理は、基材と後述する離型層との間に易接着層を形成する処理である。このような易接着層としては、例えば、水性アクリル、水性ポリエステルおよび水性エポキシ化合物からなるものが好ましい。水性アクリルとは、水溶性あるいは水分散性アクリル系樹脂のことであり、アルキルアクリレートあるいはアルキルメタクリレートを主要な成分とするものが好ましく、当該成分が３０モル％以上９０モル％以下であって共重合されたものが好ましい。水性ポリエステルとは、水溶性あるいは水分散性ポリエステル系樹脂のことであり、かかるポリエステル系樹脂を構成する成分として、多価カルボン酸および多価ヒドロキシ化合物を例示できる。水性エポキシ化合物とは、水溶性あるいは水分散性、好ましくは水溶性のエポキシ基を含有する化合物のことであり、分子内にエポキシ基を少なくとも一つ以上、好ましくは二つ以上含有するもののことである。かかる水性エポキシ化合物としては、グリコール、ポリエーテル、ポリオール類のグリシジルエーテル、カルボン酸類のグリシジルエステル、グリシジル置換されたアミン類等が挙げられるが、好ましくはグリシジルエーテル類である。易接着処理は、基材の表面に易接着性の塗膜を形成させる方法が好ましく用いられる。
【００２２】
＜離型層＞
本発明における離型層は、熱転写時に転写層が基材から（離型層と転写層の界面で）容易に剥離することが可能となるように設けられる層である。離型層は、離型性を有する材料により形成され、バインダー樹脂を含み、離型剤等の添加剤をさらに含むことが好ましい。離型層に用いられるバインダー樹脂としては、ウレタン系樹脂およびアセタール系樹脂が用いられ、これらの以外の添加樹脂を用いてもよい。バインダー樹脂の固形分の総量に対して、離型層中のウレタン系樹脂の含有量は、０質量％超過４９質量％以下であり、好ましくは５質量％以上４５質量％以下であり、より好ましくは１０質量％以上４０質量％以下であり、剥離層中のアセタール系樹脂の含有量は、５１質量％以上１００質量％未満であり、好ましくは５５質量％以上９５質量％以下であり、より好ましくは６０質量％以上９０質量％以下である。ウレタン系樹脂およびアセタール系樹脂の含有量が上記範囲内であれば、印画物を作製した際の転写層のツブレおよび転写層のカスレを改善した転写シートを得ることができる。また、添加樹脂としては、例えば、ポリ（メタ）アクリレート、ポリ（メタ）アクリルアミド等のアクリル系樹脂、ポリビニルアルコール樹脂、ポリ酢酸ビニル樹脂、塩化ビニル―酢酸ビニル共重合体（塩酢ビ樹脂）、ポリビニルブチラール樹脂、ポリビニルアセタール樹脂、ポリビニルピロリドン等のビニル系樹脂、ポリエチレンテレフタレート樹脂、ポリエチレンナフタレート樹等のポリエステル系樹脂、アクリルポリオール樹脂、ウレタンポリオール樹脂、ポリエステルポリオール樹脂、ポリエーテルポリオール樹脂などのポリオール系樹脂、エチルセルロース樹脂、ヒドロキシエチルセルロース樹脂、エチルヒドロキシセルロース樹脂、メチルセルロース樹脂、酢酸セルロース樹脂等のセルロース系樹脂、ポリアミド系樹脂、芳香族ポリアミド樹脂、ポリアミドイミド樹脂等のポリアミド系樹脂、およびポリカーボネート系樹脂等を用いることができる。バインダー樹脂の固形分の総量に対して、離型層中の添加樹脂の含有量は、好ましくは０質量％超２０質量％以下であり、より好ましくは５質量％以上１５質量％以下である。
【００２３】
離型層に用いられる離型剤としては、シリコーンオイル、リン酸エステル系可塑剤、フッ素系化合物、ワックス、金属石鹸、およびフィラー等を挙げることができ、シリコーンオイルを用いることが好ましい。
【００２４】
離型層の形成方法は特に限定されないが、従来公知の塗布方法により形成することができる。例えば、適当な溶剤中に上記のバインダー樹脂と、必要に応じて離型剤等の添加剤を加えて、各成分を溶解または分散させて塗布液を調製した後、この塗布液を基材の上に、グラビアコート法、ロールコート法、コンマコート法、グラビア印刷法、スクリーン印刷法、およびグラビアリバースロールコーティング法等の公知の手段を用い塗布、乾燥させて形成することができる。また、離型層の厚さは、特に限定されないが、好ましく０．０５μｍ以上５．０μｍ以下であり、より好ましくは０．１μｍ以上３μｍ以下である。
【００２５】
＜剥離層＞
本発明における剥離層は、熱転写時に転写層が基材から（離型層と剥離層の界面で）容易に剥離することが可能となるように設けられる層である。剥離層はバインダー樹脂を用いて形成することができる。剥離層に用いられるバインダー樹脂としては、ポリ（メタ）アクリレート、ポリ（メタ）アクリルアミド等のアクリル系樹脂、ポリビニルアルコール樹脂、ポリ酢酸ビニル樹脂、塩化ビニル―酢酸ビニル共重合体（塩酢ビ樹脂）、ポリビニルブチラール樹脂、ポリビニルアセタール樹脂、ポリビニルピロリドン等のビニル系樹脂、ポリエチレンテレフタレート樹脂、ポリエチレンナフタレート樹等のポリエステル系樹脂、ポリウレタンアクリレート等のウレタン系樹脂、エチルセルロース樹脂、ヒドロキシエチルセルロース樹脂、エチルヒドロキシセルロース樹脂、メチルセルロース樹脂、酢酸セルロース樹脂等のセルロース系樹脂、ポリアミド樹脂、芳香族ポリアミド樹脂、ポリアミドイミド樹脂等のポリアミド系樹脂、アセタール系樹脂、およびポリカーボネート系樹脂等が挙げられ、アクリル系樹脂、ビニル系樹脂、ポリエステル系樹脂、ウレタン系樹脂、アセタール系樹脂、およびセルロース系樹脂を用いることが好ましい。
【００２６】
なお、本発明において、アクリル系樹脂とは、（メタ）アクリル酸のモノマーの重合体もしくはその誘導体、（メタ）アクリル酸エステルのモノマーの重合体もしくはその誘導体、（メタ）アクリルのモノマーと他のモノマーとの共重合体もしくはその誘導体、および（メタ）アクリル酸エステルのモノマーと他のモノマーとの共重合体もしくはその誘導体を含むものである。他の「系樹脂」も同様に、主成分以外の他のモノマーとの共重合体もしくはその誘導体を含んでもよい。
【００２７】
剥離層に用いられるバインダー樹脂としては、アクリル系樹脂および塩酢ビ樹脂（塩化ビニル−酢酸ビニル共重合体）を用いることが特に好ましい。バインダー樹脂の固形分の総量に対して、剥離層中のアクリル系樹脂の含有量は、０質量％超過４９質量％以下であり、好ましくは５質量％以上４５質量％以下であり、より好ましくは１０質量％以上４０質量％以下であり、剥離層中の塩酢ビ樹脂の含有量は、５１質量％以上１００質量％未満であり、好ましくは５５質量％以上９５質量％以下であり、より好ましくは６０質量％以上９０質量％以下である。アクリル系樹脂および塩酢ビ樹脂の含有量が上記範囲内であれば、印画物を作製した際の転写層のツブレおよび転写層のカスレを改善した転写シートを得ることができる。
【００２８】
剥離層は剥離剤等の添加剤をさらに含んでもよい。剥離剤としては、シリコーンオイルおよび／またはワックス成分が用いられる。剥離層に、シリコーンオイルおよびワックス成分等の剥離剤を添加することで、転写シートを高温環境下で保存した後であっても、印画物を作製した際の転写層のツブレおよび転写層のカスレを改善した（保存安定性に優れる）転写シートを得ることができる。シリコーンオイルとしては、アミノ変性シリコーン、エポキシ変性シリコーン、アラルキル変性シリコーン、エポキシ−アラルキル変性シリコーン、アルコール変性シリコーン、ビニル変性シリコーン、ウレタン変性シリコーン等が挙げられ、エポキシ変性シリコーンオイルを用いることが好ましい。ワックス成分としては、例えば、マイクロクリスタリンワックス、カルナバワックス、パラフィンワックス、フィッシャートロプシュワックス、各種低分子量ポリエチレン、木ロウ、ミツロウ、鯨ロウ、イボタロウ、羊毛ロウ、セラックワックス、キャンデリラワックス、ペトロラクタム、一部変性ワックス、脂肪酸エステル、脂肪酸アミド等、種々のワックス等が挙げられ、ポリエチレンワックスを用いることが好ましい。
【００２９】
剥離層中の剥離剤の含有量（シリコーンオイルおよびワックス成分の総含有量）は、バインダー樹脂の固形分質量に対して、好ましくは０．１質量％以上１５質量％以下であり、より好ましくは０．５質量％以上１２質量％以下であり、さらに好ましくは１質量％以上１０質量％以下である。剥離剤の含有量が上記範囲内であれば、転写シートを高温環境下で保存した後であっても、印画物を作製した際の転写層のツブレおよび転写層のカスレを改善した（保存安定性に優れる）転写シートを得ることができる。
【００３０】
剥離層の形成方法は特に限定されないが、従来公知の塗布方法により形成することができる。例えば、適当な溶剤中に上記のバインダー樹脂と、必要に応じて剥離剤等の添加剤を加えて、各成分を溶解または分散させて塗布液を調製した後、この塗布液を基材または離型層の上に、グラビアコート法、ロールコート法、コンマコート法、グラビア印刷法、スクリーン印刷法、およびグラビアリバースロールコーティング法等の公知の手段を用い塗布、乾燥させて形成することができる。また、剥離層の厚さは、特に限定されないが、好ましく０．０５μｍ以上５．０μｍ以下であり、より好ましくは０．１μｍ以上３μｍ以下である。
【００３１】
＜転写層＞
本発明における転写層は、転写シートと被転写体とを重ね合わせ、基材の裏面側（基材の転写層が設けられていない側）を熱転写用のサーマルヘッドを備えたプリンタ等、従来公知の加熱手段により加熱することで離型層および／または剥離層から剥離され被転写体上に転写される層である。
【００３２】
転写層は、被転写体上に転写されて文字や数字等の画像を形成するために、転写層に用いられるバインダー樹脂と、着色剤とを含むことが好ましい。バインダー樹脂としては、ポリ（メタ）アクリレート、ポリ（メタ）アクリルアミド等のアクリル系樹脂、ポリビニルアルコール樹脂、ポリ酢酸ビニル樹脂、塩酢ビ樹脂、ポリビニルブチラール樹脂、ポリビニルアセタール樹脂、ポリビニルピロリドン等のビニル系樹脂、ポリエチレンテレフタレート樹脂、ポリエチレンナフタレート樹等のポリエステル系樹脂、ポリウレタンアクリレート等のウレタン系樹脂、エチルセルロース樹脂、ヒドロキシエチルセルロース樹脂、エチルヒドロキシセルロース樹脂、メチルセルロース樹脂、酢酸セルロース樹脂等のセルロース系樹脂、ポリアミド樹脂、芳香族ポリアミド樹脂、ポリアミドイミド樹脂等のポリアミド系樹脂、アセタール系樹脂、およびポリカーボネート系樹脂等が挙げられ、ビニル系樹脂を用いることが好ましい。
【００３３】
着色剤としては、従来公知の着色剤を使用することができるが、印画材料として良好な特性を有するもの、例えば、十分な着色濃度を有し、光、熱、温度等により変褪色しないものが好ましい。また、加熱により発色する物質や、被転写体の表面に塗布されている成分と接触することにより発色するような物質であってもよい。着色剤は、墨、白、シルバー、シアン、マゼンダ、イエロー、レッド、グリーン、およびブルーからなる群から選択される少なくとも一つの色を呈するものがよい。例えば、着色剤としては、墨にはカーボンブラック、白には酸化チタン、およびシルバーにはアルミ等の無機材料、シアン、マゼンタ、イエロー、レッド、グリーン、およびブルーには Ｃ．Ｉ．Ｐｉｇｍｅｎｔに記載
される各顔料を使用することが好ましい。
【００３４】
転写層の形成方法は特に限定されないが、従来公知の塗布方法により形成することができる。例えば、適当な溶剤中に上記のバインダー樹脂と、着色剤を加えて、各成分を溶解または分散させて塗布液を調製した後、この塗布液を剥離層の上に、グラビアコート法、ロールコート法、コンマコート法、グラビア印刷法、スクリーン印刷法、およびグラビアリバースロールコーティング法等の公知の手段を用い塗布、乾燥させて形成することができる。また、転写層の厚さは、特に限定されないが、好ましく０．５μｍ以上３０μｍ以下であり、より好ましくは１μｍ以上２０μｍ以下である。
【００３５】
＜耐熱層＞
本発明における耐熱層は、熱転写する際の基材の裏面側（基材の転写層が設けられていない側）からの加熱によるスティキングやシワ等の悪影響を防止するために設けられる層である。耐熱層を設けることによって、耐熱性に劣るプラスチックフィルムを基材とした熱転写シートにおいてもスティッキングが起こることなく熱印字が可能であって、プラスチックフィルムの持つ切れにくさ、加工のし易さ等のメリットが生かせる。
【００３６】
耐熱層は、バインダー樹脂と、滑り剤等の添加剤とを含むことが好ましい。耐熱層に用いられるバインダー樹脂としては、ポリ（メタ）アクリレート、ポリ（メタ）アクリルアミド等のアクリル系樹脂、ポリビニルアルコール樹脂、ポリ酢酸ビニル樹脂、塩酢ビ樹脂、ポリビニルブチラール樹脂、ポリビニルアセタール樹脂、ポリビニルピロリドン等のビニル系樹脂、ポリエチレンテレフタレート樹脂、ポリエチレンナフタレート樹等のポリエステル系樹脂、ポリウレタンアクリレート等のウレタン系樹脂、エチルセルロース樹脂、ヒドロキシエチルセルロース樹脂、エチルヒドロキシセルロース樹脂、メチルセルロース樹脂、酢酸セルロース樹脂等のセルロース系樹脂、ポリアミド樹脂、芳香族ポリアミド樹脂、ポリアミドイミド樹脂等のポリアミド系樹脂、アセタール系樹脂、およびポリカーボネート系樹脂等が挙げられる。滑り剤としては、金属石鹸、ワックス、シリコーンオイル、脂肪酸エステル、フィラー、タルク等が挙げられる。
【００３７】
耐熱層の形成方法は特に限定されないが、従来公知の塗布方法により形成することができる。例えば、適当な溶剤中に上記のバインダー樹脂と、必要に応じて滑り剤等の添加剤を加えて、各成分を溶解または分散させて塗布液を調製した後、この塗布液を基材の上に、グラビアコート法、ロールコート法、コンマコート法、グラビア印刷法、スクリーン印刷法、およびグラビアリバースロールコーティング法等の公知の手段を用い塗布、乾燥させて形成することができる。また、耐熱層の厚さは、特に限定されないが、好ましく０．０５μｍ以上５．０μｍ以下であり、より好ましくは０．１μｍ以上３μｍ以下である。
【００３８】
＜被転写体＞
本発明による熱転写シートの転写に使用可能な被転写体としては、特に限定されず、例えば、従来公知の基材上に色素受容性を有する受容層を設けたもの等を挙げることができる。被転写体における基材としては、例えば、普通紙、上質紙、トレーシングペーパー、プラスチックフィルム等を挙げることができ、その基材について特に限定されない。上記被転写体における受容層は、コーティング法、サーマルヘッドや熱ロール等による形成法等にて形成することができる。なお、被転写体は、基材自体が色素受容性を有していれば、受容層を設ける必要がない。
【００３９】
＜転写方法＞
本発明による転写シートを用いる被転写体への転写は、従来公知の熱転写プリンタを用いて、被転写体に直接行う（ダイレクト）ことができる。また、被転写体が直接転写を行うことが困難なものである場合、中間転写記録媒体が備える受容層上へ転写後（一次転写）、この中間転写記録媒体の受容層を被転写体へ転写する（再転写）ことによっても行うことができる。熱転写プリンタは、例えば、昇華転写用、熱溶融転写用、保護層転写用というように別々に転写条件を設定してもよいし、また、共通のプリンタでそれぞれ印字エネルギーを適切に調整して行ってもよい。また、加熱手段として特に限定されず、サーマルヘッド、熱板、ホットスタンパー、ヒートロール、ラインヒーター、アイロンなどを用いて転写を行うこととしてもよい。
【実施例】
【００４０】
以下に、実施例と比較例を挙げて本発明をさらに具体的に説明するが、本発明は以下の実施例に限定解釈されるものではない。なお、バインダー樹脂、シリコーンオイル、およびワックス成分の質量部は固形分で記載した。
【００４１】
［実施例１］
基材として、厚さ６μｍの易接着処理つきポリエステルフィルムを用意した。該ポリエステルフィルムの易接着処理がされていない面に下記組成の耐熱層用塗布液１を乾燥時１．０ｇ／ｍ２になるように塗布して耐熱層を形成し、易接着処理がされている面に下記組成の離型層用塗布液１を乾燥時０．３ｇ／ｍ２になるように塗布して離型層を形成した。次いで、離型層上に下記組成の剥離層用塗布液１を乾燥時１．０ｇ／ｍ２になるように塗布して剥離層を形成した。次いで、剥離層上に下記組成の転写層用塗布液を乾燥時１．０ｇ／ｍ２になるように塗布して転写層を形成して、転写シート１を製造した。
【００４２】
＜耐熱層用塗布液１＞
・ポリビニルブチラール樹脂（積水化学工業(株)製、商品名：エスレックＢＸ−１）
２．０質量部
・イソシアネート（ＤＩＣ(株)製、商品名：バーノックＤ７５０）    ４．４質量部
・リン酸エステル系界面活性剤
（第一工業製薬(株)製、商品名：プライサーフＡ２０８Ｎ）          １．３質量部
・タルク（日本タルク(株)製、商品名：ミクロエースＰ−３）        ０．３質量部
・粘度調整溶剤（トルエン／メチルエチルケトン＝１／１）            ９２質量部
＜離型層用塗布液１＞
・ウレタン系樹脂                                                  ２５質量部
・アセタール系樹脂（積水化学(株)製、商品名：エスレックＫ  ＫＳ−５）
７５質量部
・粘度調整溶剤（トルエン／イソプロピルアルコール＝１／１）    １９００質量部
＜剥離層用塗布液１＞
・アクリル系樹脂
（新中村化学工業(株)製、商品名：バナレジン  ＧＨ−８７０１  ）      ５質量部
・塩酢ビ樹脂（日信化学工業(株)製、商品名：ソルバインＣＮＬ）      ９５質量部
・ポリエチレンワックス                                              １質量部
・粘度調整溶剤（トルエン／メチルエチルケトン＝１／１）          ３００質量部
＜転写層用塗布液１＞
・塩化ビニル―酢酸ビニル共重合体                                  ６０質量部
・カーボンブラック                                                ４０質量部
・粘度調整溶剤（トルエン／メチルエチルケトン＝１／１）          ２００質量部
【００４３】
［実施例２］
剥離層用塗布液の組成を下記のとおりにした以外は、実施例１と同様にして転写シート２を製造した。
＜剥離層用塗布液２＞
・アクリル系樹脂
（新中村化学工業(株)製、商品名：バナレジン  ＧＨ−８７０１）        ５質量部
・塩酢ビ樹脂（日信化学工業(株)製、商品名：ソルバインＣＮＬ）      ９５質量部
・エポキシ変性シリコーンオイル（信越化学工業(株)製、商品名：ＫＰ−１８００Ｕ）
１質量部
・粘度調整溶剤（トルエン／メチルエチルケトン＝１／１）          ３００質量部
【００４４】
［実施例３］
剥離層用塗布液の組成を下記のとおりにした以外は、実施例１と同様にして転写シート３を製造した。
＜剥離層用塗布液３＞
・アクリル系樹脂
（新中村化学工業(株)製、商品名：バナレジン  ＧＨ−８７０１）        ５質量部
・塩酢ビ樹脂（日信化学工業(株)製、商品名：ソルバインＣＮＬ）      ９５質量部
・エポキシ変性シリコーンオイル（信越化学工業(株)製、商品名：ＫＰ−１８００Ｕ）
４質量部
・ポリエチレンワックス                                              ３質量部
・粘度調整溶剤（トルエン／メチルエチルケトン＝１／１）          ３００質量部
【００４５】
［実施例４］
剥離層用塗布液の組成を下記のとおりにした以外は、実施例１と同様にして転写シート４を製造した。
＜剥離層用塗布液４＞
・アクリル系樹脂
（新中村化学工業(株)製、商品名：バナレジン  ＧＨ−８７０１）      １０質量部
・塩酢ビ樹脂（日信化学工業(株)製、商品名：ソルバインＣＮＬ）      ９０質量部
・ポリエチレンワックス                                              １質量部
・粘度調整溶剤（トルエン／メチルエチルケトン＝１／１）          ３００質量部
【００４６】
［実施例５］
剥離層用塗布液の組成を下記のとおりにした以外は、実施例１と同様にして転写シート５を製造した。
＜剥離層用塗布液５＞
・アクリル系樹脂
（新中村化学工業(株)製、商品名：バナレジン  ＧＨ−８７０１  ）    １０質量部
・塩酢ビ樹脂（日信化学工業(株)製、商品名：ソルバインＣＮＬ）      ９０質量部
・エポキシ変性シリコーンオイル（信越化学工業(株)製、商品名：ＫＰ−１８００Ｕ）
１質量部
・ポリエチレンワックス                                              ３質量部
・粘度調整溶剤（トルエン／メチルエチルケトン＝１／１）          ３００質量部
【００４７】
［実施例６］
剥離層用塗布液の組成を下記のとおりにした以外は、実施例１と同様にして転写シート６を製造した。
＜剥離層用塗布液６＞
・アクリル系樹脂
（新中村化学工業(株)製、商品名：バナレジン  ＧＨ−８７０１）      １０質量部
・塩酢ビ樹脂（日信化学工業(株)製、商品名：ソルバインＣＮＬ）      ９０質量部
・エポキシ変性シリコーンオイル（信越化学工業(株)製、商品名：ＫＰ−１８００Ｕ）
５質量部
・ポリエチレンワックス                                              ５質量部
・粘度調整溶剤（トルエン／メチルエチルケトン＝１／１）          ３００質量部
【００４８】
［実施例７］
剥離層用塗布液の組成を下記のとおりにした以外は、実施例１と同様にして転写シート７を製造した。
＜剥離層用塗布液７＞
・アクリル系樹脂
（新中村化学工業(株)製、商品名：バナレジン  ＧＨ−８７０１）      ３０質量部
・塩酢ビ樹脂（日信化学工業(株)製、商品名：ソルバインＣＮＬ）      ７０質量部
・ポリエチレンワックス                                              １質量部
・粘度調整溶剤（トルエン／メチルエチルケトン＝１／１）          ３００質量部
【００４９】
［実施例８］
剥離層用塗布液の組成を下記のとおりにした以外は、実施例１と同様にして転写シート８を製造した。
＜剥離層用塗布液８＞
・アクリル系樹脂
（新中村化学工業(株)製、商品名：バナレジン  ＧＨ−８７０１）      ３０質量部
・塩酢ビ樹脂（日信化学工業(株)製、商品名：ソルバインＣＮＬ）      ７０質量部
・エポキシ変性シリコーンオイル（信越化学工業(株)製、商品名：ＫＰ−１８００Ｕ）
１質量部
・ポリエチレンワックス                                              ３質量部
・粘度調整溶剤（トルエン／メチルエチルケトン＝１／１）          ３００質量部
【００５０】
［実施例９］
剥離層用塗布液の組成を下記のとおりにした以外は、実施例１と同様にして転写シート９を製造した。
＜剥離層用塗布液９＞
・アクリル系樹脂
（新中村化学工業(株)製、商品名：バナレジン  ＧＨ−８７０１  ）    ４０質量部
・塩酢ビ樹脂（日信化学工業(株)製、商品名：ソルバインＣＮＬ）      ６０質量部
・ポリエチレンワックス                                              １質量部
・粘度調整溶剤（トルエン／メチルエチルケトン＝１／１）          ３００質量部
【００５１】
［実施例１０］
剥離層用塗布液の組成を下記のとおりにした以外は、実施例１と同様にして転写シート１０を製造した。
＜剥離層用塗布液１０＞
・アクリル系樹脂
（新中村化学工業(株)製、商品名：バナレジン  ＧＨ−８７０１）      ４０質量部
・塩酢ビ樹脂（日信化学工業(株)製、商品名：ソルバインＣＮＬ）      ６０質量部
・エポキシ変性シリコーンオイル（信越化学工業(株)製、商品名：ＫＰ−１８００Ｕ）
５質量部
・ポリエチレンワックス                                              ５質量部
・粘度調整溶剤（トルエン／メチルエチルケトン＝１／１）          ３００質量部
【００５２】
［実施例１１］
離型層用塗布液と剥離層塗布液の組成を下記のとおりにした以外は、実施例１と同様にして転写シート１１を製造した。
＜離型層用塗布液２＞
・ウレタン系樹脂                                                  ３０質量部
・アセタール系樹脂（積水化学(株)製、商品名：エスレックＫ  ＫＳ−５）
７０質量部
・粘度調整溶剤（トルエン／イソプロピルアルコール＝１／１）    １９００質量部
＜剥離層用塗布液１１＞
・アクリル系樹脂
（新中村化学工業(株)製、商品名：バナレジン  ＧＨ−８７０１  ）    １０質量部
・塩酢ビ樹脂（日信化学工業(株)製、商品名：ソルバインＣＮＬ）      ９０質量部
・エポキシ変性シリコーンオイル（信越化学工業(株)製、商品名：ＫＰ−１８００Ｕ）
１質量部
・ポリエチレンワックス                                              ５質量部
・粘度調整溶剤（トルエン／メチルエチルケトン＝１／１）          ３００質量部
【００５３】
［実施例１２］
離型層用塗布液と剥離層塗布液の組成をそれぞれ、離型層用塗布液３と剥離層塗布液１１にした以外は、実施例１と同様にして転写シート１２を製造した。
＜離型層用塗布液３＞
・ウレタン系樹脂                                                  ３５質量部
・アセタール系樹脂（積水化学(株)製、商品名：エスレックＫ  ＫＳ−５）
６５質量部
・粘度調整溶剤（トルエン／イソプロピルアルコール＝１／１）    １９００質量部
【００５４】
［実施例１３］
離型層用塗布液と剥離層塗布液の組成をそれぞれ、離型層用塗布液２と剥離層塗布液１２にした以外は、実施例１と同様にして転写シート１３を製造した。
＜剥離層用塗布液１２＞
・アクリル系樹脂
（新中村化学工業(株)製、商品名：バナレジン  ＧＨ−８７０１  ）    １５質量部
・塩酢ビ樹脂（日信化学工業(株)製、商品名：ソルバインＣＮＬ）      ８５質量部
・エポキシ変性シリコーンオイル（信越化学工業(株)製、商品名：ＫＰ−１８００Ｕ）
１質量部
・ポリエチレンワックス                                              ５質量部
・粘度調整溶剤（トルエン／メチルエチルケトン＝１／１）          ３００質量部
【００５５】
［実施例１４］
離型層用塗布液と剥離層塗布液の組成をそれぞれ、離型層用塗布液３と剥離層塗布液１２にした以外は、実施例１と同様にして転写シート１４を製造した。
【００５６】
［実施例１５］
離型層用塗布液と剥離層塗布液の組成をそれぞれ、離型層用塗布液２と剥離層塗布液１３にした以外は、実施例１と同様にして転写シート１５を製造した。
＜剥離層用塗布液１３＞
・アクリル系樹脂
（新中村化学工業(株)製、商品名：バナレジン  ＧＨ−８７０１）      １０質量部
・塩酢ビ樹脂（日信化学工業(株)製、商品名：ソルバインＣＮＬ）      ９０質量部
・エポキシ変性シリコーンオイル（信越化学工業(株)製、商品名：ＫＰ−１８００Ｕ）
１質量部
・粘度調整溶剤（トルエン／メチルエチルケトン＝１／１）          ３００質量部
【００５７】
［実施例１６］
離型層用塗布液と剥離層塗布液の組成をそれぞれ、離型層用塗布液３と剥離層塗布液１３にした以外は、実施例１と同様にして転写シート１６を製造した。
【００５８】
［実施例１７］
離型層用塗布液と剥離層塗布液の組成をそれぞれ、離型層用塗布液２と剥離層塗布液１４にした以外は、実施例１と同様にして転写シート１７を製造した。
＜剥離層用塗布液１４＞
・アクリル系樹脂
（新中村化学工業(株)製、商品名：バナレジン  ＧＨ−８７０１）      １５質量部
・塩酢ビ樹脂（日信化学工業(株)製、商品名：ソルバインＣＮＬ）      ８５質量部
・エポキシ変性シリコーンオイル（信越化学工業(株)製、商品名：ＫＰ−１８００Ｕ）
１質量部
・粘度調整溶剤（トルエン／メチルエチルケトン＝１／１）          ３００質量部
【００５９】
［実施例１８］
離型層用塗布液と剥離層塗布液の組成をそれぞれ、離型層用塗布液３と剥離層塗布液１４にした以外は、実施例１と同様にして転写シート１８を製造した。
【００６０】
［実施例１９］
離型層用塗布液と剥離層塗布液の組成をそれぞれ、離型層用塗布液１と剥離層塗布液１４にした以外は、実施例１と同様にして転写シート１９を製造した。
【００６１】
［比較例１］
離型層用塗布液と剥離層塗布液の組成をそれぞれ、離型層用塗布液４と剥離層塗布液１５にした以外は、実施例１と同様にして転写シート２０を製造した。
＜離型層用塗布液４＞
・ウレタン系樹脂                                                  ８０質量部
・アセタール系樹脂（積水化学(株)製、商品名：エスレックＫ  ＫＳ−５）
２０質量部
・粘度調整溶剤（トルエン／イソプロピルアルコール＝１／１）    １９００質量部
＜剥離層用塗布液１５＞
・アクリル系樹脂
（新中村化学工業(株)製、商品名：バナレジン  ＧＨ−８７０１）    １００質量部
・粘度調整溶剤（トルエン／メチルエチルケトン＝１／１）          ３００質量部
【００６２】
［比較例２］
離型層用塗布液と剥離層塗布液の組成をそれぞれ、離型層用塗布液４と剥離層塗布液１１にした以外は、実施例１と同様にして転写シート２１を製造した。
【００６３】
［比較例３］
離型層用塗布液と剥離層塗布液の組成をそれぞれ、離型層用塗布液５と剥離層塗布液１１にした以外は、実施例１と同様にして転写シート２２を製造した。
＜離型層用塗布液５＞
・ウレタン系樹脂                                                  ６０質量部
・アセタール系樹脂（積水化学(株)製、商品名：エスレックＫ  ＫＳ−５）
４０質量部
・粘度調整溶剤（トルエン／イソプロピルアルコール＝１／１）    １９００質量部
【００６４】
［転写シートの性能評価］
（１Ａ）細線再現性の評価
上記の実施例１〜１４および比較例１〜３で製造した転写シートと、テストプリンタ（サーマルヘッド：京セラ（株）製、商品名：ＫＥＥ−５７１２ＧＡＮ２−ＳＴＡ）とを用いて、ポリ塩化ビニル製カード上に下記の転写条件で転写して、印画物を作製した。入力画像の面積（理論値）に対する、作製した印画物の白色および黒色の細線部の面積の割合を算出して、細線再現性を評価した。なお、表中の「−」は、印画不可であったことを示す。
＜転写条件＞
・印画条件：３．０ｍｓｅｃ／ｌｉｎｅ、１８．５Ｖ
・印画パターン：図２に示す印画パターン（白線および黒線）
・被転写体：ポリ塩化ビニル製カード
−：印画できなかった。
【００６５】
（２Ａ）保存安定性の評価
上記の実施例１〜１４および比較例１〜３で製造した転写シートを５０℃ｄｒｙ環境で９６時間保存した。（１Ａ）細線再現性の評価と同様にして、保存前の転写シートおよび保存後の転写シートのそれぞれを用いて、印画物を作製した。保存前の転写シートを用いて作製した印画物の白色および黒色の細線部の面積に対する、保存後の転写シートを用いて作製した印画物の白色および黒色の細線部の面積の割合を算出して、細線再現性を評価した。
【００６６】
（１Ｂ）細線再現性の評価
まず、以下のようにして中間転写媒体を作製した。
（中間転写媒体の作製）
基材として厚さ１２μｍのポリエチレンテレフタレート（ＰＥＴ）フィルムを用い、該基材の一方の面へ、グラビアコート法で、下記組成の剥離層用塗工液を、乾燥後１．０μｍになるように塗布し乾燥して剥離層を形成した。次いで、剥離層上に、グラビアコート法で、下記のプライマー層用塗工液を、乾燥後１．０μｍになるように塗布し乾燥してプライマー層を形成した。次いで、プライマー層上に、グラビアコート法で、下記の保護層用塗工液を、乾燥後２．０μｍになるように塗布し乾燥して保護層を形成した。次いで、この保護層上に、グラビアコート法で、下記の受容層用塗工液１を、乾燥後２．５μｍになるように塗布し乾燥して受容層を形成し中間転写媒体１を作成した。なお、剥離層／プライマー層／保護層／受容層は、中間転写媒体の転写層を構成し、当該転写層は、被転写体上に再転写される層である。
【００６７】
＜剥離層用塗工液＞
・アクリル系樹脂（三菱レイヨン（株）製、商品名：ＢＲ−８７）      ９５質量部
・ポリエステル系樹脂（東洋紡（株）製、商品名：バイロン２００）      ５質量部
・トルエン                                                      ２００質量部
・ＭＥＫ                                                        ２００質量部
＜保護層形成用塗工液＞
・ポリエステル系樹脂（ユニチカ（株）製、商品名：ＵＥ−９８８５、数平均分子量６０００、Ｔｇ＝８２℃）                                              ２０質量部
・トルエン                                                        ４０質量部
・ＭＥＫ                                                          ４０質量部
＜受容層用塗工液＞
・塩化ビニル−酢酸ビニル共重合体（日信化学工業（株）、商品名：ＣＮＬ、Ｍｎ：１２０００）                                                        ９５質量部
・エポキシ変性シリコーン（信越化学工業（株）、商品名：ＫＰ−１８００Ｕ）
５質量部
・トルエン                                                      ２００質量部
・メチルエチルケトン                                            ２００質量部
【００６８】
次に、上記の実施例１５〜１９で製造した転写シートと、下記テストプリンタとを用いて、上記で作製した中間転写媒体の受容層上へ、印画パターンを転写した。
（テストプリンタ）
・サーマルヘッド；ＫＥＥ−５７−１２ＧＡＮ２−ＳＴＡ（京セラ（株）製）
・発熱体平均抵抗値；３３０３（Ω）
・主走査方向印字密度；３００ｄｐｉ
・副走査方向印字密度；３００ｄｐｉ
・印画電圧；１８（Ｖ）
・１ライン周期；３．０（ｍｓｅｃ．）
・印字開始温度；３５（℃）
・パルスＤｕｔｙ比；８５％
【００６９】
続いて、以下の再転写条件にて、各画像形成物の転写層を、ポリ塩化ビニル製カード上に再転写し、作製した印画物の白色および黒色の細線部の面積の割合を算出して、細線再現性を評価した。
（再転写条件）
・ラミネーター：ラミパッカーＬＰＤ３２１２（フジプラ社製）
・温度：１４５℃、１４０℃、１３５℃
・速度：０．８（設定値）
【００７０】
（２Ｂ）保存安定性の評価
上記の実施例１５〜１９で製造した転写シートを５０℃ｄｒｙ環境で９６時間保存した。（１Ｂ）細線再現性の評価と同様にして、保存前の転写シートおよび保存後の転写シートのそれぞれを用いて、印画物を作製した。保存前の転写シートを用いて作製した印画物の白色および黒色の細線部の面積に対する、保存後の転写シートを用いて作製した印画物の白色および黒色の細線部の面積の割合を算出して、細線再現性を評価した。
【００７１】
上記の各評価の結果を表１に示した。白色細線部の再現性が良いほど印画物のツブレが少なく、黒色細線部の再現性が良いほど印画物のカスレが少ない。本発明による転写シートを用いることで、作製した印画物は白色細線および黒色細線の再現性に優れる、つまり印画物のツブレ及びカスレが少ないことが分かった。さらに、剥離層にシリコーンオイルおよび／またはワックス成分を加えることで、転写シートが高温環境下で保存した後であっても、作製した印画物の白色細線および黒色細線の再現性に優れる、つまり印画物のツブレ及びカスレが少ない（保存安定性に優れる）ことが分かった。
【００７２】
【表１】
2020114668.tif 000003
【符号の説明】
【００７３】
１０  転写シート
１１  基材
１２  離型層
１３  剥離層
１４  転写層
１５  耐熱層
【図１】
2020114668.tif 000004
【図２】
2020114668.tif 000005